(57)【要約】【課題】  被着体への接着力に優れた曲面貼付性と高温環境下での高い凝集力・接着力を両立する水性感圧式接着剤、およびその製造方法を提供する。【解決手段】アクリル系エマルション（Ａ１）を６５〜９５質量％と、アクリル系エマルション（Ａ２）を含む水性感圧式接着剤であって、前記アクリル系エマルション（Ａ１）は、ガラス転移温度（Ｔｇ）が−７０〜−４０℃であるアクリル共重合体（ａ１）のエマルションであって、前記アクリル系エマルション（Ａ２）は、乳化剤及び粘着付与樹脂の存在下で、エチレン性不飽和単量体混合物（ａ’２）を乳化重合してなり、かつガラス転移温度（Ｔｇ）が６０〜１２０℃であるアクリル共重合体（ａ２）のエマルションであって、前記エチレン性不飽和単量体混合物（ａ’２）１００質量部に対して、粘着付与樹脂の含有量は１０〜６０質量部である水性感圧式接着剤により解決される。【選択図】なし【特許請求の範囲】
【請求項１】
アクリル系エマルション（Ａ１）を６５〜９５質量％と、アクリル系エマルション（Ａ２）を含む水性感圧式接着剤であって、
前記アクリル系エマルション（Ａ１）は、ガラス転移温度（Ｔｇ）が−７０〜−４０℃であるアクリル共重合体（ａ１）のエマルションであって、
前記アクリル系エマルション（Ａ２）は、乳化剤および粘着付与樹脂の存在下で、エチレン性不飽和単量体混合物（ａ’２）を乳化重合してなり、かつガラス転移温度（Ｔｇ）が６０〜１２０℃であるアクリル共重合体（ａ２）のエマルションであって、
前記エチレン性不飽和単量体混合物（ａ’２）１００質量部に対して、粘着付与樹脂の含有量は１０〜６０質量部である、水性感圧式接着剤。
【請求項２】
前記粘着付与樹脂の軟化点が、１００℃以上である、請求項１記載の水性感圧式接着剤。
【請求項３】
前記粘着付与樹脂が、ロジン系樹脂、テルペン系樹脂、および芳香族系炭化水素樹脂からなる群より選ばれる少なくともいずれかである、請求項１または２記載の水性感圧式接着剤。
【請求項４】
下記式（１）で表される温度差が１００℃未満である、請求項１〜３いずれか１項記載の水性感圧式接着剤。
式（１）
温度差（℃）＝
｜アクリル共重合体（ａ２）のガラス転移温度（Ｔｇ）−粘着付与樹脂の軟化点｜
【請求項５】
前記アクリル系エマルション（Ａ１）は、エチレン性不飽和単量体を含むエチレン性不飽和単量体混合物（ａ’１）を乳化重合してなるアクリル共重合体（ａ１）を含み、
前記エチレン性不飽和単量体混合物（ａ’１）１００質量％中、水酸基を有するエチレン性不飽和単量体を、２〜１０質量％含有する、請求項１〜４いずれか１項記載の水性感圧式接着剤。
【請求項６】
前記アクリル系エマルション（Ａ２）の乳化剤の配合量が、エチレン性不飽和単量体混合物（ａ’２）および粘着付与樹脂の合計１００質量部に対して、１．０〜２．５質量部である、請求項１〜５いずれか１項記載の水性感圧式接着剤。
【請求項７】
請求項１〜６いずれか１項記載の水性感圧式接着剤から形成されてなる感圧式接着層を有する感圧式接着シート。
【請求項８】
アクリル系エマルション（Ａ１）を６５〜９５質量％と、アクリル系エマルション（Ａ２）を含む水性感圧式接着剤の製造方法であって、
下記工程（１）〜（３）を備える水性感圧式接着剤の製造方法。
＜工程（１）＞
エチレン性不飽和単量体を含むエチレン性不飽和単量体混合物（ａ’１）を乳化重合し、ガラス転移温度（Ｔｇ）が−７０〜−４０℃であるアクリル共重合体（ａ１）のエマルションであるアクリル系エマルション（Ａ１）を製造する工程
＜工程（２）＞
乳化剤および粘着付与樹脂の存在下でエチレン性不飽和単量体を含むエチレン性不飽和単量体混合物（ａ’２）を乳化重合し、ガラス転移温度（Ｔｇ）が６０〜１２０℃であるアクリル共重合体（ａ２）のエマルションであるアクリル系エマルション（Ａ２）を製造する工程であって、
前記エチレン性不飽和単量体混合物（ａ’２）１００質量部に対して、粘着付与樹脂の含有量は１０〜６０質量部である
＜工程（３）＞
アクリル系エマルション（Ａ１）と、アクリル系エマルション（Ａ２）を混合する工程
【請求項９】
前記＜工程（２）＞は、
粘着付与樹脂をエチレン性不飽和単量体混合物（ａ’２）に溶解する工程と、
溶解した混合物（ａ’２）を、乳化剤および水の存在下に強制乳化して、平均粒子径０．５〜２μｍの乳化物を得る工程と、
得られた乳化物を乳化重合する工程とを備える、
請求項８記載の水性感圧式接着剤の製造方法。
【発明の詳細な説明】
【技術分野】
【０００１】
本発明は、少なくとも２種類のエマルションの混合物を含有する水性感圧式接着剤に関する。
【背景技術】
【０００２】
近年、安全衛生および環境問題に対する配慮から、感圧式接着剤においても溶剤型から水性型への移行が顕著である。しかしながら水性型感圧式接着剤は塗工後の乾燥工程においてエマルション粒子が融着して乾燥被膜を形成するため、溶剤型粘着剤に比べて塗膜の緻密さに欠け、特にオレフィン被着体に対する曲面貼付性が劣るという欠点を有していた。
【０００３】
曲面貼付性とは、曲面状の被着体上に感圧式接着剤塗工物を貼り付ける場合の適性を示す用語である。平面上に貼り付けた場合と異なり、曲面上に貼り付けた場合には、塗工物の基材が曲面状態から平坦状態に復元しようとする応力が発生するため、塗工物は被着体から自ずと剥がれるように作用する。
そのため塗工物に塗工されている接着層の接着力が十分でないと、貼り付け後にある程度の時間が経過すると被着体から自然に剥離してしまう。
また、感圧式接着剤の接着力が十分高いにもかかわらず、感圧式接着剤の凝集力が低すぎてしまうと、通常「凝集破壊」と言われる現象を引き起こして、基材が平坦状に戻ろうとする応力に打ち勝てずに接着層自身がその層の途中で破断されてしまい、塗工物が被着体から剥がれてしまうことがある。この場合には被着体側及び基材側の両方に粘着剤が残存する状態で剥離することとなる。
故に、曲面貼付性を良好にならしめるためには、感圧式接着剤の接着力と凝集力という２つの物性が、どちらか一方に大幅に偏ることなくその両方が満足されていなければならない。
【０００４】
また、水性感圧式接着剤の用途が拡大するに伴い、上記曲面貼付性が良好であり、かつ高温環境下での凝集力や、さらにポリエチレンなどのオレフィン低極性被着体を含む幅広い被着体への高い接着力の両立が求められている。
【０００５】
これらの欠点を改善するため、例えば、ガラス転移温度の高い共重合体の水性分散体と、ガラス転移温度の低い共重合体の水性分散体（Ｂ）と粘着付与剤と、架橋剤とを含有する水性粘着剤が提案されている。（特許文献１）
【０００６】
また特定の温度範囲にある低Ｔｇのアクリル系エマルションと、特定の温度範囲にある高Ｔｇのアクリル系エマルションにより上記課題を解決する粘着剤が提案されている（特許文献２）
【０００７】
また良好な接着性と保持力を両立する試みとして（メタ）アクリル酸アルキルエステルを主成分とするエチレン性不飽和単量体（Ａ）及び粘着付与剤（Ｂ）からなる油溶成分を、水媒体中で乳化剤を用いて、油溶成分の平均粒子径が１．０μｍ以下となるように乳化させた乳化液を重合して得られる樹脂エマルジョンの存在下に、更に、（メタ）アクリル酸アルキルエステルを主成分とするエチレン性不飽和単量体（Ｅ）を重合してなることを特徴とする水性粘着剤組成物が提案されている（特許文献３）
【０００８】
さらに高い粘着力とタックを有する低粘度の粘着剤として、少なくとも低Ｔｇのアクリル系粘着剤エマルションと、粘着付与樹脂を存在させて乳化重合した高Ｔｇの共重合体エマルションを含む水性粘着剤組成物が提案されている（特許文献４）
【先行技術文献】
【特許文献】
【０００９】
【特許文献１】特許２００６−０１６５１７６号公報
【特許文献２】特開２０１０−９５６０９号公報
【特許文献３】特開２００３−９６４２０号公報
【特許文献４】特許６１８３８２１号公報
【００１０】
しかしながら、上記手段においても、良好な曲面貼付性を有し、さらに各種被着体への接着力および高温環境下での凝集力を達成することはできなかった。
【発明の概要】
【発明が解決しようとする課題】
【００１１】
本発明の課題は、各種被着体への接着力に優れた曲面貼付性と高温環境下での高い凝集力・接着力を両立する水性感圧式接着剤、およびその製造方法を提供することである。
なかでも、一般的に接着が難しいとされているオレフィン等の被着体や、曲面への接着性も良好であり、高温条件でもズレ等がないなど、幅広い用途に使用できる接着シートを提供することである。
【課題を解決するための手段】
【００１２】
本発明者らは、前記諸問題を解決するために鋭意研究を重ねた結果、少なくとも２種の、特定のアクリル系エマルションを含む水性感圧式接着剤を用いることにより、上記課題を解決することが可能であることを見出し、この知見に基づいて本発明をなしたものである。
【００１３】
すなわち本発明の水性感圧式接着剤は、アクリル系エマルション（Ａ１）を６５〜９５質量％と、アクリル系エマルション（Ａ２）を含む水性感圧式接着剤であって、
前記アクリル系エマルション（Ａ１）は、ガラス転移温度（Ｔｇ）が−７０〜−４０℃であるアクリル共重合体（ａ１）のエマルションであって、
前記アクリル系エマルション（Ａ２）は、乳化剤および粘着付与樹脂の存在下で、エチレン性不飽和単量体混合物（ａ’２）を乳化重合してなる、ガラス転移温度（Ｔｇ）が６０〜１２０℃であるアクリル共重合体（ａ２）のエマルションであり、かつ
前記エチレン性不飽和単量体混合物（ａ’２）１００質量部に対して、粘着付与樹脂の含有量は１０〜６０質量部であることを特徴とする。
【発明の効果】
【００１４】
本発明の感圧式接着剤は良好な曲面貼付性、各種被着体への接着力および高温環境下での凝集力を満足することができる。そのため、本発明の水性感圧式接着剤から形成されてなる感圧式接着層を含む感圧式接着シートは、貼付後高温環境でのズレなどを抑制することができる。そのため、曲面形状を有する被着体や、接着が難しいオレフィン等の被着体に関しても良好な接着性を有するという優れた効果を有する。
【発明を実施するための形態】
【００１５】
以下、本発明の詳細を説明する。エチレン性不飽和単量体とは、（メタ）アクリル酸アルキルエステル単量体等を含む、ラジカル重合可能なビニル基含有化合物の総称である。単に「単量体」と表すことがある。
また、ガラス転移温度はＴｇと表す。Ｔｇとは、アクリル系エマルションに供する各エチレン性不飽和単量体からそれぞれ形成される単独重合体のガラス転移温度の数値を基に、ＦＯＸの式により理論的に求められる値であり、各エチレン性不飽和単量体の単独重合体のガラス転移温度については各種便覧、文献等に記載されている周知の値を用いることができる。
尚、本明細書では、「部」および「％」は、特に断りのない限り、「質量部」および「質量％」を表す。
【００１６】
≪水性感圧式接着剤≫
本発明の水性感圧式接着剤は、アクリル系エマルション（Ａ１）を主成分とする少なくとも２種類のエマルションの混合物であり、アクリル系エマルション（Ａ１）を、水性感圧式接着剤（１００質量％）中に、６５〜９５質量％と、アクリル系エマルション（Ａ２）を含む。
アクリル系エマルション（Ａ１）の含有量は、好ましくは７０〜９０質量％であり、より好ましくは７５〜８７質量％である。この範囲にあることで、曲面貼付性やオレフィンへ接着力に優れたものとすることができる。
アクリル系エマルション（Ａ２）の含有量は、好ましくは５〜３５質量％であり、より好ましくは１０〜２０質量％である。この範囲にあることで、曲面貼付性と高温時の保持力の両立が優れたものとすることができる。
【００１７】
＜アクリル系エマルション（Ａ１）＞
本発明の水性感圧式接着剤は、アクリル系エマルション（Ａ１）を含有する。アクリル系エマルション（Ａ１）は、エチレン性不飽和単量体を含むエチレン性不飽和単量体混合物（ａ’１）を乳化重合してなる、ガラス転移温度（Ｔｇ）が−７０〜−４０℃であるアクリル共重合体（ａ１）のエマルションであって、本発明における水性感圧式接着剤の主成分であり、基本的な粘着性能の発現に寄与する。またアクリル系エマルション（Ａ１）は単一のエマルションから構成されていても、２種以上を混合して使用されていても良い。
【００１８】
［アクリル共重合体（ａ１）］
アクリル共重合体（ａ１）は、乳化剤の存在下で、少なくともエチレン性不飽和単量体を含むエチレン性不飽和単量体混合物（ａ’１）を乳化重合してなる、アクリル共重合体であり、ガラス転移温度（Ｔｇ）が−７０〜−４０℃である。
【００１９】
そのため、エチレン性不飽和単量体からなるアクリル共重合体（ａ１）のＴｇが−７０℃〜−４０℃となるようにエチレン性不飽和単量体を適宜選択することが重要である。アクリル共重合体（ａ１）のガラス転移温度（Ｔｇ）が−７０℃未満では、被着体、特にオレフィンへの接着力が不足するばかりか、曲面貼り付け性も不十分なものとなる。また−４０℃を超えると、タック感の低下を招きかえって接着性の低下を招く。より好ましくは−６５℃〜−５０℃であり、さらに好ましくは−６０℃〜−４５℃である。
【００２０】
エチレン性不飽和単量体としては、直鎖または分岐のアルコールと（メタ）アクリル酸のエステル体である（メタ）アクリル酸アルキルエステル、カルボキシル基を有するエチレン性不飽和単量体、水酸基を有するエチレン性不飽和単量体、アマイド結合を有するエチレン性不飽和単量体、スチレン系不飽和単量体、ビニル化合物等が挙げられる。
【００２１】
本発明のアクリル共重合体（ａ１）は、水酸基を有するエチレン性不飽和単量体をエチレン性不飽和単量体混合物（ａ’１）１００質量％中、２〜１０質量％含有することが好ましく、より好ましくは３質量％以上、６質量％未満含有することで、感圧式接着剤の曲面貼付性をより向上することができる。
アクリル共重合体（ａ１）が、このような、エチレン性不飽和単量体混合物１００質量％中、水酸基を有するエチレン性不飽和単量体を２〜１０質量％含有する混合物を重合してなるアクリル系エマルション（Ａ１ｘ）を含む場合、アクリル系エマルション（Ａ１ｘ）の含有量は、感圧式接着剤の曲面貼付性の観点から、アクリル系エマルション（Ａ１）（１００質量％）中に５〜１００質量％であることが好ましく、より好ましくは１０〜１００質量％である。
【００２２】
また、エチレン性不飽和単量体混合物（ａ’１）の合計１００質量％中、カルボキシル基を有するエチレン性不飽和単量体の含有量は、０．５〜５質量％であることが好ましい。使用量が当該範囲内にあることで、合成時の凝集物の発生が抑制され、中和後のハンドリングの良好なエマルションが得られやすい。
【００２３】
水酸基を有するエチレン性不飽和単量体、およびカルボキシル基を有するエチレン性不飽和単量体以外の単量体の含有量は、９５．０〜９９．５質量％であることが好ましく、なかでもブチルアクリレートの含有量が４０．０〜９８．０質量％である場合、良好な曲面貼付性と接着力を両立することができるために好ましい。
【００２４】
「（メタ）アクリル酸アルキルエステル」
（メタ）アクリル酸アルキルエステルとしては、例えばメチル（メタ）アクリレート、エチル（メタ）アクリレート、プロピル（メタ）アクリレート、ブチル（メタ）アクリレート、ヘキシル（メタ）アクリレート、ｎ−オクチル（メタ）アクリレート、２−エチルヘキシル（メタ）アクリレート、ラウリル（メタ）アクリレート、またはミリスチル（メタ）アクリレート、ステアリルアクリレートなどが挙げられる。
これらは単独で、あるいは２種類以上併用することができる。
中でも（メタ）アクリル酸アルキルエステルとして、アルキル基の炭素数が１〜１４である（メタ）アクリル酸アルキルエステルを用いることが粘着剤のタック感向上や接着力向上のために好ましい。
【００２５】
「カルボキシル基を有するエチレン性不飽和単量体」
カルボキシル基を有するエチレン性不飽和単量体としては、例えば、（メタ）アクリル酸、（メタ）アクリル酸カルボキシエチル、マレイン酸、フマル酸、またはイタコン酸などが挙げられる。中でもエマルションの安定性の観点から(メタ)アクリル酸を使用するのが好ましい。
これらは単独で、あるいは２種類以上併用することができる。
【００２６】
「水酸基を有するエチレン性不飽和単量体」
水酸基を有するエチレン性不飽和単量体としては、ヒドロキシエチル（メタ）アクリレート、ヒドロキシプロピル（メタ）アクリレート、またはヒドロキシブチル（メタ）アクリレート等が挙げられる。
これらは単独で、あるいは２種類以上併用することができる。
【００２７】
「アマイド結合を有するエチレン性不飽和単量体」
アマイド結合を有するエチレン性不飽和単量体としては、（メタ）アクリルアミド、またはジアセトン（メタ）アクリルアミド等が挙げられる。
これらは単独で、あるいは２種類以上併用することができる。
【００２８】
「その他エチレン性不飽和単量体」
また、本発明の効果を損なわない範囲で、その他エチレン性不飽和単量体を用いることができる。その他エチレン性不飽和単量体としては、メトキシエチル（メタ）アクリレート、アセトアセトキシエチル（メタ）アクリレート、Ｎ，Ｎ−ジメチルアミノエチル（メタ）アクリレート、Ｎ，Ｎ−ジエチルアミノエチル（メタ）アクリレート、ビニルピロリドン、ビニルピリジン、酢酸ビニル、プロピオン酸ビニル、スチレン、（メタ）アクリロニトリル、ブタジエン、またはクロロプレンなどが例示できる。
これらは単独で、あるいは２種類以上併用することができる。
【００２９】
［乳化剤］
アクリル系エマルション（Ａ１）を得る際に用いる乳化剤としては、反応性乳化剤、非反応性乳化剤など公知の乳化剤を用いることができる。
【００３０】
反応性乳化剤の具体例としては、以下の化合物を例示することができる。
アニオン系乳化剤としてはノニルフェニル骨格のＡＤＥＫＡ社製「アデカリアソープＳＥ−１０Ｎ」、第一工業製薬社製「アクアロンＨＳ−１０、ＨＳ−２０」等、長鎖アルキル骨格の第一工業製薬社製「アクアロンＫＨ−０５、ＫＨ−１０」、ＡＤＥＫＡ社製「アデカリアソープＳＲ−１０Ｎ」等、燐酸エステル骨格の日本化薬社製「ＫＡＹＡＲＡＤ」等が例示できる。ノニオン系乳化剤としては、ポリオキシエチレンアルキルエーテル類、ポリオキシエチレンアルキルフェニルエーテル類、ソルビタン高級脂肪酸エステル類、グリセリン高級脂肪酸エステル類等の分子末端あるいは中間部に不飽和二重結合を有し、単量体と共重合するものであり、ＡＤＥＫＡ社製「アデカリアソープＮＥ−１０」、第一工業製薬社製「アクアロンＲＮ−１０、ＲＮ −２０、ＲＮ−５０」、日本乳化剤社製「アントックスＮＡ−１６」等が例示できる。
【００３１】
非反応性乳化剤としては、以下の化合物を例示することができる。
アニオン系乳化剤としてはステアリン酸ナトリウム等の高級脂肪酸塩類、ドデシルベン
ゼンスルホン酸ナトリウム等のアルキルアリールスルホン酸塩類、ラウリル硫酸ナトリウ
ム等のアルキル硫酸エステル塩類、ポリオキシエチレンラウリルエーテル硫酸ナトリウム
等のポリオキシエチレンアルキルエーテル硫酸エステル塩類、ポリオキシエチレンノニル
フェニルエーテル硫酸ナトリウム等のポリオキシエチレンアルキルアリールエーテル硫酸
エステル塩類等が例示できる。
ノニオン系乳化剤としては、ポリオキシエチレンラウリルエーテル等のポリオキシエチレンアルキルエーテル類、ポリオキシエチレンノニルフェニルエーテル等のポリオキシエチレンアルキルフェニルエーテル類、ソルビタンモノステアレート等のソルビタン高級脂肪酸エステル類、オレイン酸モノグリセライド等のグリセリン高級脂肪酸エステル類等が例示できる。
【００３２】
これらは単独であるいは２種類以上併用することができる。
【００３３】
［重合開始剤］
アクリル系エマルション（Ａ１）を得る際に用いる重合開始剤としては、過硫酸カリウム、過硫酸アンモニウム等の過硫酸塩またはアゾビス系カチオン塩または水酸基付加物質などの水溶性の熱分解型重合触媒、またはレドックス系重合触媒を用いることができる。レドックス系重合触媒としては、ｔ−ブチルハイドロパーオキサイド、ベンゾイルパーオキサイド、クメンハイドロパーオキサイドなどの有機過酸化物とロンガリット、メタ重亜硫酸ナトリウムなどの還元剤との組み合わせ、または過硫酸カリウム、過硫酸アンモニウムとロンガリット、チオ硫酸ナトリウムなどの組み合わせ、過酸化水素水とアスコルビン酸の組み合わせなどが挙げられる。
【００３４】
アクリル系エマルション（Ａ１） は、エチレン性不飽和単量体を重合する際に、分子量や分子量分布を制御するための連鎖移動剤として、メルカプタン系、チオグリコール系、β −メルカプトプロピオン酸などのチオール系化合物などを用いることができる。添加量は、アクリル系エマルション（Ａ１）を構成するエチレン性不飽和単量体混合物（ａ’１）の合計１００質量部に対して０ ．０１〜１．０質量部であることが好ましい。
【００３５】
［アクリル系エマルション（Ａ１）の製造方法］
アクリル系エマルション（Ａ１）を製造する方法について説明する。
アクリル系エマルション（Ａ１）は、エチレン性不飽和単量体を含むエチレン性不飽和単量体混合物（ａ’１）を乳化重合し、ガラス転移温度（Ｔｇ）が−７０〜−４０℃であるアクリル共重合体（ａ１）のエマルションとすることで得られる。（工程１）
【００３６】
具体的には、エチレン性不飽和単量体の混合物を、乳化剤及び重合開始剤を用い、水性媒体中で重合しアクリル系エマルションとする。
まずエチレン性不飽和単量体（ａ’１）を混合し、均一な混合溶液とする。この混合溶液はそのままで重合に供しても良いし、水および乳化剤の一部又は全量を加えて攪拌し、乳化液とした後に重合に供しても良い。
これらの混合溶液又は乳化液を調製後、重合開始剤の存在下で重合をおこなうのであるが、その方法としては混合溶液又は乳化液を全量反応容器に仕込んで重合を開始しても良く、一部を反応容器に仕込んで重合を開始した後にさらに数回に分けて分割添加しても良く、一部を反応容器に仕込んで重合を開始した後に残りを連続滴下しても良く、あるいはあらかじめ水および必要に応じて乳化剤の一部又は全量を反応容器に仕込んでおき、全量を連続滴下しても良い。混合溶液を用いて重合する場合にはあらかじめ反応容器に乳化剤の全量および水の一部又は全量を仕込んでおくことが好ましい。
重合開始剤の添加方法としては、あらかじめ全量を反応容器に仕込んでおいても良く、昇温後に全量を添加しても良く、一部を反応容器に仕込んでおき重合を開始した後にさらに数回に分けて分割添加しても良く、一部を反応容器に仕込んでおき重合を開始した後に残りを連続滴下しても良く、あるいは全量を連続滴下しても良い。重合開始剤を分割添加又は連続滴下する場合には、単独で反応容器内に分割添加又は連続滴下しても良く、混合溶液又は乳化液と混合された状態にて分割添加または連続滴下されても良い。なおこれらの手法により重合開始剤を添加した後、反応率を高める目的で１回又は２回以上重合開始剤を追加添加しても良い。このようにして、本発明のアクリル系エマルション（Ａ１）を得ることができる。
【００３７】
また重合時に、重合時のｐＨ調整のため、ｐＨ緩衝剤を併用してもよいし、カルボキシル基を有する単量体を使用する場合は、この一部または全部をアンモニア、有機アミン、水酸化カリウム、クエン酸ナトリウム、水酸化ナトリウムなどの塩基性化合物で中和してもよい。
【００３８】
＜アクリル系エマルション（Ａ２）＞
本発明の水性感圧式接着剤は、アクリル系エマルション（Ａ２）を含有する。アクリル系エマルション（Ａ２）は、乳化剤および粘着付与樹脂の存在下で、エチレン性不飽和単量体混合物（ａ’２）を乳化重合してなる、ガラス転移温度（Ｔｇ）が６０〜１２０℃であるアクリル共重合体（ａ２）のエマルションであり、かつ前記エチレン性不飽和単量体混合物（ａ’２）１００質量部に対して、粘着付与樹脂の含有量は１０〜６０質量部である。
エチレン性不飽和単量体はアクリル共重合体（ａ１）の項にて例示したものと同じものを使用することができる。
【００３９】
［アクリル共重合体（ａ２）］
アクリル共重合体（ａ２）は、乳化剤および粘着付与樹脂の存在下で、少なくともエチレン性不飽和単量体を含むエチレン性不飽和単量体混合物（ａ’２）を乳化重合してなる、アクリル共重合体であり、ガラス転移温度（Ｔｇ）が６０℃〜１２０℃である。
このとき、前記エチレン性不飽和単量体混合物（ａ’２）１００質量部に対して、粘着付与樹脂の含有量は１０〜６０質量部である。
【００４０】
そのため、エチレン性不飽和単量体からなるアクリル共重合体（ａ２）のＴｇが６０℃〜１２０℃となるようにエチレン性不飽和単量体を適宜選択することが重要である。アクリル共重合体（ａ２）のガラス転移温度（Ｔｇ）が当該範囲にある事で良好な接着力・曲面貼付性・保持力の両立が可能となり、より好ましくは８０℃〜１１５℃であり、さらに好ましくは９０℃〜１１０℃である。
【００４１】
エチレン性不飽和単量体としては「アクリル系エマルション（Ａ１）」の項で例示したものを使用することがでる。
【００４２】
エチレン性不飽和単量体混合物（ａ’２）の合計１００質量％中、カルボキシル基を有するエチレン性不飽和単量体の含有量は、０．５〜５質量％であることが好ましい。使用量が当該範囲内にあることで、合成時の凝集物の発生が抑制され、中和後のハンドリングの良好なエマルションが得られやすい。
【００４３】
カルボキシル基を有するエチレン性不飽和単量体以外の単量体の含有量は９５．０〜９９．５質量％であることが好ましく、使用量が当該範囲にあることで良好な曲面貼付性と接着力を両立することができ、なかでもメチルメタクリレートの含有量が８０質量％以上である場合、後述する粘着付与樹脂の溶解や曲面貼付性の向上が容易となり好ましい。
【００４４】
［粘着付与樹脂］
アクリル系エマルション（Ａ２）に使用される粘着付与樹脂としては、エチレン性不飽和単量体の混合物に溶解或いは分散するものであれば、特に限定されず、従来公知のものを使用することができる。このような粘着付与樹脂としては、例えば、ロジン系樹脂、テルペン系樹脂、クマロンインデン樹脂、フェノール樹脂、キシレン樹脂、脂肪族系炭化水素樹脂、芳香族系炭化水素樹脂等が挙げられる。
上記においても曲面貼付性向上の観点から、ロジン系樹脂、テルペン系樹脂、芳香族系炭化水素樹脂を使用することが好ましく、特にロジン系樹脂を使用するのが好ましく、さらに好ましくは重合ロジンエステル樹脂を使用することが好ましい。
ロジン系樹脂としては、天然ロジン、ロジンエステル、水添ロジン、水添ロジンエステル、重合ロジン、重合ロジンエステル、不均化ロジン、不均化ロジンエステル等が挙げられる。ポリテルペン系樹脂としては、α−ピネン樹脂、β−ピネン樹脂、テルペンフェノール樹脂等が挙げられる。芳香族系炭化水素樹脂としてはスチレン、αメチルスチレンの共重合体等が挙げられる。
これらを単独で、あるいは２種類以上併用することができる。
【００４５】
本発明で使用する粘着付与樹脂としては、上記した粘着付与樹脂の中でも、軟化点 が１００℃以上であるものが好ましく、１２０℃以上がより好ましく、１５０℃以上がさらに好ましい。軟化点が１００℃以上であることで接着力が高く、かつ良好な曲面貼付性を得ることができる。
軟化点が上記範囲内である粘着付与樹脂の具体的なものとしては、例えば、軟化点１２ ５℃の重合ロジンエステルであるペンセルＤ−１２５（荒川化学工業社製） 、軟化点１６０℃の重合ロジンエステルであるペンセルＤ−１６０（荒川化学工業社製）、軟化点１００℃のロジンエステルであるＰＩＮＥＲＥＺ２４１０（ＬＡＷＴＥＲ社製）、軟化点１１５℃のテルペン樹脂であるＹＳレジンＰＸ１１５０（ヤスハラケミカル社製）、軟化点１６０℃のテルペンフェノール樹脂であるＹＳポリスターＴ１６０（ヤスハラケミカル社製）等が挙げられる。
【００４６】
アクリル共重合体（ａ２）のガラス転移温度（Ｔｇ）と粘着付与樹脂の軟化点の差に関し、下記式（１）で表される温度差が、１００℃未満であることが好ましく、８０℃未満であることがより好ましい。１００℃未満であることで良好な曲面貼付性・高い接着力と保持力を両立することができる。
この温度差の絶対値がこの範囲でさえあれば、アクリル共重合体（ａ２）のガラス転移温度（Ｔｇ）と、粘着付与樹脂の軟化点の、どちらが高い場合でも同様の効果を発揮することができる。粘着付与樹脂の軟化点は、アクリル樹脂の軟化点よりも高いことが好ましく、その場合良好な曲面貼付性・高い接着力と保持力を両立することができる。
式（１）
温度差（℃）＝
｜アクリル共重合体（ａ２）のガラス転移温度（Ｔｇ）−粘着付与樹脂の軟化点｜
【００４７】
［アクリル系エマルション（Ａ２）の製造方法］
アクリル系エマルション（Ａ２）を得る方法について説明する。
アクリル系エマルション（Ａ２）は、乳化剤および粘着付与樹脂の存在下でエチレン性不飽和単量体を含むエチレン性不飽和単量体混合物（ａ’２）を乳化重合し、ガラス転移温度（Ｔｇ）が６０〜１２０℃であるアクリル共重合体（ａ２）のエマルションとすることで得られる。（工程２）
このとき、粘着付与樹脂の含有量は、エチレン性不飽和単量体混合物（ａ’２）１００質量部に対して、粘着付与樹脂の含有量は１０〜６０質量部である。下限は、２０質量部以上がより好ましく、３０質量部以上がさらに好ましい。上限は５０質量部以下がより好ましい。使用量が当該範囲にあることで、良好な接着力・曲面貼付性・保持力を両立することができ、かつ製造時の凝集物の発生を抑えることができる。
【００４８】
なかでも、粘着付与樹脂をエチレン性不飽和単量体混合物（ａ’２）に溶解する工程と、
溶解した混合物（ａ’２）を、乳化剤および水の存在下に強制乳化して、平均粒子径０．５〜２μの乳化物を得る工程と、
得られた乳化物を乳化重合する工程を備えることが重合時の凝集物の発生を抑える点、重合時に粘着付与樹脂を溶解する為の有機溶剤を使用しない点で好ましい。
【００４９】
アクリル系エマルション（Ａ２）は、粘着付与樹脂をエチレン性不飽和単量体混合物に溶解し、さらに水と乳化剤を添加して乳化した乳化物を乳化重合して得られる。その際に用いる乳化剤、重合開始剤、連鎖移動剤としては、アクリル系エマルション（Ａ１）の項にて例示したものと同じものを用いることができる。
【００５０】
乳化重合の手法はアクリル系エマルション（Ａ１）の段落にて例示した手法を用いることができるが、製造時に単量体・粘着付与樹脂の乳化物の平均粒子径（メディアン径）を調整することで、より水性接着剤の性能に優れたものとすることができる。
【００５１】
アクリル系エマルション（Ａ２）の製造時に使用される乳化剤（有効成分）の配合量は、エチレン性不飽和単量体混合物（ａ’２）と粘着付与樹脂の総量１００質量部に対して、１．０〜２．５質量部であることが好ましい。さらに好ましくは１．５〜２．０質量である。乳化剤の配合量が１．０重量部以上であることにより、製造時の凝集物の発生を抑制することができ、２．５重量部以下であることにより曲面貼付性がより良化する。
【００５２】
このとき乳化物の平均粒子径は、合成時に凝集物が出ない、もしくは水性感圧式接着剤としたときに放置安定性が良ければどのような大きさでも構わないが、特にこの様な問題を生じないアクリル系エマルション（Ａ２）を得るには、該乳化物の平均粒子径が０．５〜２．０μｍ であることが好ましい。また、さらに好ましくは０．８〜１．５μｍ である。ここで、０．５μ ｍ 未満の場合は、乳化物の粘度が高くなりすぎることや、強制乳化に必要なエネルギーや時間が多くなり生産性が低下する場合がある。２．０μｍを超える場合も合成時に凝集物発生を招く場合がある。
【００５３】
平均粒子径とは、水中での油滴径を動的光散乱法で測定した場合の累積体積平均径で、例えば、日機装社製マイクロトラックＵＰＡ粒度分布計で測定された平均粒径値（メディアン径  Ｄ５０）のことを示す。
【００５４】
平均粒子径が２．０μｍ以下である乳化物を得る方法としては、通常市販されている乳化機が使用でき、回転型連続乳化機、コロイドミル型乳化機、高圧ホモジナイザー型乳化機、超音波処理型乳化機等の強制乳化機を使用することができるが、この中で回転型連続乳化機である回転子／ 固定子型高速回転連続型乳化機が、好適な平均粒子径を有する乳化物を得るのに適合し、またメンテナンス、単位時間あたりの処理量が多く好ましい。
【００５５】
本発明の水性感圧式接着剤は上記アクリル系エマルション（Ａ１）を６５〜９５ 質量％、アクリル系エマルション（Ａ２）を５〜３５質量％の範囲内で含む。
【００５６】
＜水性感圧式接着剤の製造方法＞
水性感圧式接着剤の製造方法としては、公知の方法を使用することができ、前記アクリル系エマルション（Ａ１）、（Ａ２）を、必要により公知の中和剤で中和後、公知の方法で混合し（工程３）、さらにレベリング剤、消泡剤、粘度調整剤防腐剤を配合する方法が用いられる。また粘着力調整のために、適当な粘着付与剤、例えば、ロジン樹脂、フェノール樹脂、ポリテルペン、アセチレン樹脂、石油系炭化水素樹脂、エチレン酢酸ビニル共重合体、合成ゴム、天然ゴム等を適当量添加することができる。
さらに、可塑剤、充填剤、着色剤、シランカップリング剤なども添加しても良い。
またさらに、本発明の水性感圧式接着剤中の各共重合体の分散粒子を粒子間架橋させるため、任意の架橋剤を配合しても良く、例えばエチレン性不飽和単量体成分として水酸基を有する単量体を用いた場合には、イソシアネート化合物、チタンやジルコニウムなどのアルコキシド化合物等を用いる事ができ、カルボニル基を有する単量体を用いた場合には、アミン類、ヒドラジド化合物等を用いる事ができる。またカルボキシル基を有する単量体を用いた場合、カルボジイミド化合物、エポキシ化合物、アジリジン化合物、酸化亜鉛などの金属化合物が使用できる。
【００５７】
≪感圧式接着シート≫
本発明の感圧式接着シートは、水性感圧式接着剤から形成されてなる感圧式接着層を有する。
感圧式接着層は、本発明の水性感圧式接着剤を基材または剥離ライナーに塗布し、乾燥させることにより形成することができる。
【００５８】
基材としては例えば、ポリエチレン、ポリプロピレン、エチレン− プロピレン等のポリオレフィン系樹脂、ポリエチレンテレフタレート等のポリエステル系樹脂、酢酸ビニル系樹脂、ポリイミド系樹脂、フッ素系樹脂、ポリ塩化ビニル系樹脂、セロハン等の樹脂材料からなるプラスチックフィルム； 天然ゴム、ブチルゴム、等からなるゴムシート； ポリウレタン、ポリクロロプレンゴム、ポリエチレン等を発泡させてなる発泡体シート；クラフト紙、クレープ紙、和紙等の紙；綿布、スフ布等の布；セルロース系不織布、ポリエステル不織布、ビニロン不織布等の不織布；アルミニウム箔、銅箔等の金属箔；これらの複合体を指す。このようなシート状基材の片面または両面に、下塗剤の塗布、コロナ放電処理等の表面処理が施されていてもよい。基材の厚みは目的に応じて適宜選択できるが、一般的には概ね１０μｍ〜５００μｍ（ 典型的には１０μｍ〜２００μｍ）程度である。
【００５９】
剥離ライナー（ セパレータと称されることもある。） としては、従来公知のものを特に限定なく用いることができる。例えば、フッ素樹脂やシリコーン樹脂等の剥離剤によって適当な基材（ 例えば、グラシン紙、クラフト紙、クレーコート紙、ポリエチレン等の樹脂フィルムをラミネートした紙、ポリビニルアルコールやアクリル系ポリマー等の樹脂をコートした紙） の少なくとも一方の面を処理してなる剥離ライナーを好ましく使用することができる。
【００６０】
塗工の方式は、公知の手法を用いることができ、コンマコーター、リバースコーター、スロットダイコーター、リップコーター、グラビアチャンバーコーター、カーテンコーター等の各種公知のコーティング装置により、紙またはプラスチックフィルム基材、もしくは剥離性ライナー上に塗布し、乾燥されることによって、本発明の感圧式接着シートを得ることができる。またその際剥離ライナーなどに水性感圧式接着剤を塗布した後、８０℃〜１２０℃で乾燥することが好ましい。乾燥温度が８０℃ 以下では乾燥しにくく、乾燥に長時間を要する。他方、１２０℃よりも高温で乾燥すると、基材または剥離性シートの熱劣化を生じ、好ましくない。
【実施例】
【００６１】
以下、実施例により本発明をさらに具体的に説明するが、本発明はこれらの実施例に限定されるものではない。例中、特に断りのない限り、「部」とは「質量部」を、「％」とは「質量％」をそれぞれ示すものとする。また、水、溶剤以外について、記載した配合量は不揮発分換算値である。
【００６２】
なお、乳化物の平均粒子径の測定方法、およびアクリル共重合体のガラス転移温度（Ｔｇ）の計算方法は以下の通りである。
【００６３】
［乳化物の平均粒子径］
乳化物の平均粒子径の測定は下記の条件で行った。  
水中での油滴径を動的光散乱法で測定した場合の累積体積平均径を、日機装社製マイクロトラックＵＰＡ粒度分布計を用いｔ、平均粒径値（メディアン径  Ｄ５０）を求めた。    
【００６４】
［アクリル共重合体のガラス転移温度（Ｔｇ）］
アクリル共重合体のガラス転移温度（Ｔｇ）は、ＦＯＸの式により算出した。
計算に用いた各単量体の単独重合体のガラス転移温度を下記に示す。
２−エチルヘキシルアクリレート：‐７０℃
ブチルアクリレート：‐５４℃
メチルメタクリレート：１０５℃
アクリル酸：１０５℃
２−ヒドロキシエチルメタアクリレート：７１℃
ジアセトンアクリルアミド：６５℃
【００６５】
また、表２で使用した材料は以下の通りである。
［粘着付与樹脂］
粘着付与樹脂Ｉ：  ペンセルＤ−１６０（ロジン系樹脂：荒川化学工業製  軟化点１６０℃の重合ロジンエステル樹脂）
粘着付与樹脂II：ペンセルＤ−１２５（ロジン系樹脂：荒川化学工業製  軟化点１２５℃の重合ロジンエステル樹脂）
粘着付与樹脂III：スーパーエステル  Ａ−７５（ロジン系樹脂：荒川化学工業製  軟化点７５℃の不均化ロジンエステル樹脂）
粘着付与樹脂ＩＶ：ＹＳポリスターＴ−１６０（テルペン系樹脂：ヤスハラケミカル製  軟化点１６０℃のテルペンフェノール樹脂）
粘着付与樹脂Ｖ：ＦＴＲ‐６１００（芳香族系炭化水素樹脂：三井化学製  ９５℃のスチレン系・脂肪族モノマー共重合体）
【００６６】
［粘着付与樹脂水分散体］
粘着付与樹脂水分散体Ｉ：スーパーエステル  Ｅ−８６５（荒川化学工業製  重合ロジンエステルの水分散体、固形分５０％、）
【００６７】
＜アクリル系エマルション（Ａ１）＞
（アクリル系エマルション（Ａ１−１）の製造）  
２−エチルヘキシルアクリレート３６．５部、ブチルアクリレート６２部、アクリル酸１．５部、ニューコール７０７ＳＦ（ポリオキシエチレン多環フェニルエーテル硫酸エステル塩の水溶液、有効成分３０％、日本乳化剤社製）３．４部をイオン交換水１０．９部に溶解してから加えて攪拌し乳化物を得た。これを滴下ロートに入れた。
撹拌機、冷却管、温度計および上記滴下ロートを取り付けた４つ口フラスコに、脱イオン水を２４．４部仕込み、フラスコ内部の空気を窒素ガスで置換し、撹拌しながら内温を７６℃まで昇温し、５％過硫酸アンモニウム水溶液を１．３部添加した。５分後、上記滴下ロートから上記乳化物の滴下を開始し、これと並行して５％過硫酸アンモニウム水溶液３．８部を別の滴下口から３時間かけて滴下した。
内温を７６℃に保ったまま、さらに撹拌しながら７６℃にて４時間熟成した後冷却し、アンモニア水で中和し固形分５８％のアクリル系エマルション（Ａ１−１）を得た。
アクリル系エマルション（Ａ１−１）におけるアクリル共重合体のガラス転移温度は−５９℃であった。
【００６８】
（アクリル系エマルション（Ａ１−２〜４）の製造）  
アクリル系エマルション（Ａ１−１）の製造の原料およびその配合量（質量部）を表１に記載した通りに変更した以外は、アクリル系エマルション（Ａ１−１）の製造と同様に乳化重合を行うことでそれぞれ固形分５８％のアクリル系エマルション（Ａ１−２〜４）を得た。
【００６９】
【表１】
2020084121.tif 000002
【００７０】
＜アクリル系エマルション（Ａ２）＞
（アクリル系エマルション（Ａ２−１）の製造）
メチルメタクリレート９８部、アクリル酸２部に粘着付与樹脂として粘着付与樹脂Ｉ（ペンセルＤ−１６０）を４０部溶解した。さらにアニオン系乳化剤としてニューコール７０７ＳＦ（ポリオキシエチレン多環フェニルエーテル硫酸エステル塩の水溶液、有効成分３０％、日本乳化剤社製）９．３部、イオン交換水２９．０部を加えて撹拌し乳化物を得た。さらに、回転子／固定子にスリット式ユニットを使用したキャビトロンＣＤ１０１０型（株式会社ユーロテック製）を用いて乳化させ、油溶成分の平均粒子（メディアン）径が１．１μｍの乳化物を得て、これを滴下ロートに入れた。
撹拌機、冷却管、温度計および上記滴下ロートを取り付けた４つ口フラスコに、脱イオン水２１．８部を仕込み、フラスコ内部を窒素ガスで置換し、撹拌しながら内温を８０℃まで昇温し、７．４％過硫酸アンモニウム水溶液を１．１部添加した。５分後、上記滴下ロートから上記乳化物の滴下を開始し、これと並行して７．４％過硫酸アンモニウム水溶液２．７部を別の滴下口から３時間かけて滴下した。内温を８０℃に保ったまま、さらに撹拌しながら７６  ℃  にて４時間熟成した後冷却し、アンモニア水で中和して固形分６０％のアクリル系エマルション（Ａ２−１）を得た。
アクリル系エマルション（Ａ２−１）におけるアクリル共重合体のガラス転移温度は１０５℃であった。
【００７１】
（アクリル系エマルション（Ａ２−２〜８）の製造）  
アクリル系エマルション（Ａ２−１）の製造の原料およびその配合量（質量部）を表２に記載した通りに変更した以外は、アクリル系エマルション（Ａ２−１）の製造と同様に乳化重合を行うことでそれぞれ固形分６０％のアクリル系エマルション（Ａ２−２〜８）を得た。
【００７２】
【表２】
2020084121.tif 000003
【００７３】
（アクリル系エマルション（ＡＣ−１〜６）の製造）  
アクリル系エマルション（Ａ２−１）の製造の原料およびその配合量（質量部）を表３に記載した通りに変更した以外は、アクリル系エマルション（Ａ２−１）の製造と同様に乳化重合を行うことでそれぞれ固形分６０％のアクリル系エマルション（ＡＣ−１〜６）を得た。
【００７４】
【表３】
2020084121.tif 000004
【００７５】
（実施例１）
＜水性感圧式接着剤の作製＞
アクリル系エマルション（Ａ１−１）を８５部、及びアクリル系エマルション（Ａ２−１）１５部を混合した後、アンモニア水にてｐＨ＝８．５に調整し、消泡剤、レベリング剤、防腐剤を加え、さらに粘度調整剤で粘度を４０００ｍＰａ・ｓ（ＢＬ型粘度計、＃４ローター使用、６０ｒｐｍにて測定）に調整し、水性感圧式接着剤を得た。
【００７６】
（実施例２〜８、比較例１〜８）
実施例１の組成および配合量（質量部）を表４〜表６に記載した通りに変更した以外は、実施例１と同様にして水性感圧式接着剤を作製した。
【００７７】
＜感圧式接着シートの作製＞
得られた水性感圧式接着剤をコンマコーターで剥離紙上に乾燥塗膜量が１８ｇ／ｍ２になるように塗工し、１０５℃の乾燥オーブンで４０秒間乾燥させ、上質紙（６０ｇ／ｍ２）を貼り合わせ後巻き取り、水性感圧式接着剤塗工物を得、長さ１００ｍｍ×幅２５ｍｍのシート形状に準備し、感圧式接着シートとした。
得られた感圧式接着シ−トの評価項目および評価方法は、以下の通りである。結果を表４〜表６に示した。
【００７８】
＜接着性；接着力＞
感圧式接着シートを、２３℃５０％ＲＨ環境下にて前記試料から剥離性シ−トを剥がし、露出した感圧式接着層をポリエチレン板に貼付け、２ｋｇロ−ルで１往復して圧着した。その直後に接着力を測定して、圧着直後の接着力とした。なお、接着力の測定はＪＩＳ  Ｚ−０２３７に準拠して剥離速度：３００ｍｍ／分で剥離角１８０゜で行った。評価基準は以下の通りである。
接着力が１０Ｎ／２５ｍｍ以上、優良
接着力が８Ｎ／２５ｍｍ以上、１０Ｎ／２５ｍｍ未満。良好
接着力が６Ｎ／２５ｍｍ以上、８Ｎ／２５ｍｍ未満。実用可
接着力が６Ｎ／２５ｍｍ未満、実用不可
【００７９】
＜曲面貼付性＞
感圧式接着シートを、幅２０ｍｍ、長さ１５ｍｍの大きさにカットし剥離紙を剥がして、長さが３０ｃｍ、直径が１０ｍｍのポリエチレン製の棒の周囲に貼り付けた。貼り付ける方向としては、塗工物試料の幅方向（長手方向）がポリエチレン棒の長さ方向と平行となるようにした。貼り付け後、指にて強く圧着し、２３℃雰囲気下にて７日間放置した。所定期間経過後、試料が剥離しているかどうかを目視にて観察した。評価基準は以下の通りである。
◎  ：  剥離なし。優良
〇  ：  試料の端部が剥離している（両端２ｍｍ未満）。良好
△  ：  試料の端部が剥離している（両端のいずれかが２ｍｍ以上）。実用可
×  ：  全面剥離し、基材が平坦になっている。実用不可
【００８０】
＜高温保持力＞
感圧式接着シートの離型紙を剥がした後、ステンレス板（ＳＵＳ３０４）の試験板に貼り付け面積が２５ｍｍ×２５ｍｍになるように貼着し、８０℃×５０％ＲＨの条件下にて１ｋｇの荷重をかけて、ＪＩＳ  Ｚ  ０２３７の保持力の測定法に準じて、２４時間後の該塗工物のズレ（ｍｍ）を測定した。なお、落下した場合は、完全にずれ落ちた落下秒数を測定した。評価基準は以下の通りである。
ズレが１ｍｍ未満、優良
ズレが１ｍｍ以上、５ｍｍ未満。良好
ズレが５ｍｍ以上、２５ｍｍ未満。実用可
ズレが２５ｍｍ以上のため落下、実用不可
【００８１】
【表４】
2020084121.tif 000005
【００８２】
【表５】
2020084121.tif 000006
【００８３】
【表６】
2020084121.tif 000007
【００８４】
これらの結果より、本発明の特定のアクリル系エマルション２種を含む水性感圧式接着剤は、接着力、曲面貼付性、高温保持力で優れた結果であった。そのため、曲面形状を有する被着体や、接着が難しいオレフィン等の被着体に関しても良好な接着性を有することが確認できた。
一方、比較例の水性感圧式接着剤は、接着力、曲面貼付性、高温保持力の全てを満足することはできなかった。
本発明の水性感圧式接着剤および水性感圧式接着シートは、優れた接着力、曲面貼付性、高温保持力を発揮し、ラベル等の感圧式接着用途に好適に用いることができる。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
アクリル系エマルション（Ａ１）を６５〜９５質量％と、アクリル系エマルション（Ａ２）を含む水性感圧式接着剤であって、
アクリル系エマルション（Ａ１）は、エチレン性不飽和単量体混合物（ａ'１）を乳化重合してなり、かつガラス転移温度（Ｔｇ）が−７０〜−４０℃であるアクリル共重合体（ａ１）のエマルションであり、
エチレン性不飽和単量体混合物（ａ'１）１００質量％中の水酸基を有するエチレン性不飽和単量体の含有量が２〜１０質量％であり、
アクリル系エマルション（Ａ２）は、乳化剤および粘着付与樹脂の存在下で、エチレン性不飽和単量体混合物（ａ'２）を乳化重合してなり、かつガラス転移温度（Ｔｇ）が６０〜１２０℃であるアクリル共重合体（ａ２）のエマルションであり、
エチレン性不飽和単量体混合物（ａ'２）１００質量部に対する前記粘着付与樹脂の配合量が１０〜６０質量部である、水性感圧式接着剤。
【請求項２】
前記粘着付与樹脂の軟化点が、１００℃以上である、請求項１記載の水性感圧式接着剤。
【請求項３】
前記粘着付与樹脂が、ロジン系樹脂、テルペン系樹脂、および芳香族系炭化水素樹脂からなる群より選ばれる少なくとも１種である、請求項１または２記載の水性感圧式接着剤。
【請求項４】
下記式（１）で表される温度差が１００℃未満である、請求項１〜３いずれか１項記載の水性感圧式接着剤。
式（１）
温度差（℃）＝
｜アクリル共重合体（ａ２）のガラス転移温度（Ｔｇ）−粘着付与樹脂の軟化点｜
【請求項５】
前記乳化剤の配合量が、エチレン性不飽和単量体混合物（ａ'２）および前記粘着付与樹脂の合計１００質量部に対して、１．０〜２．５質量部である、請求項１〜４いずれか１項記載の水性感圧式接着剤。
【請求項６】
請求項１〜５いずれか１項記載の水性感圧式接着剤から形成されてなる感圧式接着層を有する感圧式接着シート。
【請求項７】
アクリル系エマルション（Ａ１）を６５〜９５質量％と、アクリル系エマルション（Ａ２）を含む水性感圧式接着剤の製造方法であって、
下記工程（１）〜（３）を備える水性感圧式接着剤の製造方法。
＜工程（１）＞
エチレン性不飽和単量体を含むエチレン性不飽和単量体混合物（ａ'１）を乳化重合し、ガラス転移温度（Ｔｇ）が−７０〜−４０℃であるアクリル共重合体（ａ１）のエマルションであるアクリル系エマルション（Ａ１）を製造する工程であって、
エチレン性不飽和単量体混合物（ａ'１）１００質量％中の水酸基を有するエチレン性不飽和単量体の含有量が２〜１０質量％である工程
＜工程（２）＞
乳化剤および粘着付与樹脂の存在下でエチレン性不飽和単量体を含むエチレン性不飽和単量体混合物（ａ'２）を乳化重合し、ガラス転移温度（Ｔｇ）が６０〜１２０℃であるアクリル共重合体（ａ２）のエマルションであるアクリル系エマルション（Ａ２）を製造する工程であって、
エチレン性不飽和単量体混合物（ａ'２）１００質量部に対する前記粘着付与樹脂の配合量が１０〜６０質量部である工程
＜工程（３）＞
アクリル系エマルション（Ａ１）と、アクリル系エマルション（Ａ２）を混合する工程
【請求項８】
工程（２）は、
前記粘着付与樹脂をエチレン性不飽和単量体混合物（ａ'２）中に溶解させて混合物（ａ'２）を得る工程と、
得られた混合物（ａ'２）を、前記乳化剤および水の存在下に強制乳化して、油溶成分の平均粒子径が０．５〜２μｍである乳化物を得る工程と、
得られた前記乳化物を乳化重合する工程とを備える、
請求項７記載の水性感圧式接着剤の製造方法。